(57)【要約】      （修正有）【課題】美観に優れ面内において均一で優れた隠蔽性能を有する印刷層付き屈曲板を短時間で製造できる製造方法、美観に優れ面内において均一で優れた隠蔽性能を有する印刷層付き屈曲板およびこれを備える表示装置の提供。【解決手段】第一の主面３ａと、第二の主面３ｂと、端面３ｃとを備える、屈曲部９を有する屈曲板であって第一の主面３ａに印刷層５が形成され、印刷層５の面内の可視光における光学濃度（ＯＤ値）の平均値（平均ＯＤ値）が４以上である印刷層付き板１。【選択図】図１
2017213881.tif 000002
【特許請求の範囲】
【請求項１】
第一の主面と、第二の主面と、端面とを備え、屈曲部を有する屈曲板、及び前記第一の主面上に形成された印刷層を有する印刷層付き板であって、前記印刷層の面内の可視光における光学濃度（ＯＤ値）の平均値（平均ＯＤ値）が４以上である、印刷層付き板。
【請求項２】
前記ＯＤ値の前記印刷層における面内分布が前記平均ＯＤ値±３０％の範囲内である、請求項１に記載の印刷層付き板。
【請求項３】
第一の主面と、第二の主面と、端面とを備え、屈曲部を有する屈曲板、及び前記第一の主面上に形成された印刷層を有する印刷層付き板であって、前記印刷層は表面にベアリング高さ＋０．０５μｍの高さでの断面における直径（真円換算）が１０μｍ超１８５μｍ以下であり、かつ観察領域内で最も低い部分の高さを標準とした最大高さが０．２〜１０μｍとなるうねりを有する、印刷層付き板。
【請求項４】
前記屈曲板は比誘電率が１０以下である、請求項１〜３のいずれか一項に記載の印刷層付き板。
【請求項５】
前記屈曲板は２０℃における体積抵抗値が２×１０５Ωｍ以上である、請求項１〜４のいずれか一項に記載の印刷層付き板。
【請求項６】
前記屈曲部は曲率半径が１０００ｍｍ以下である、請求項１〜５のいずれか一項に記載の印刷層付き板。
【請求項７】
前記端面上にも前記印刷層が形成されている、請求項１〜６のいずれか一項に記載の印刷層付き板。
【請求項８】
前記第二の主面は表面処理が施されている、請求項１〜７のいずれか一項に記載の印刷層付き板。
【請求項９】
前記表面処理が防眩処理、反射防止処理、防汚処理または防曇処理である、請求項８に記載の印刷層付き板。
【請求項１０】
前記屈曲板は材質がガラスである、請求項１〜９のいずれか一項に記載の印刷層付き板。
【請求項１１】
前記ガラスはいずれか一方の主面の表面に圧縮応力層を有する、請求項１０に記載の印刷層付き板。
【請求項１２】
前記圧縮応力層は深さ（ＤＯＬ）が１０μｍ以上である、請求項１１に記載の印刷層付き板。
【請求項１３】
前記ガラスは組成が、酸化物基準のモル％表示で、ＳｉＯ2が５０〜８０％、Ａｌ2Ｏ3が０．１〜２５％、Ｌｉ2Ｏ＋Ｎａ2Ｏ＋Ｋ2Ｏが３〜３０％、ＭｇＯが０〜２５％、ＣａＯが０〜２５％、ＺｒＯ2が０〜５％である、請求項１０〜１２のいずれか一項に記載の印刷層付き板。
【請求項１４】
前記屈曲板がさらに平坦部を有する、請求項１〜１３のいずれか一項に記載の印刷層付き板。
【請求項１５】
前記屈曲板の厚さ方向断面視において、２つの端部を結ぶ線分と、前記線分と平行且つ前記屈曲部に接する接線との距離を曲げ深さｈと定義すると、曲げ深さが１０００ｍｍ以下である、請求項１〜１４のいずれか一項に記載の印刷層付き板。
【請求項１６】
前記屈曲板が、一つの前記屈曲部内に曲率半径が異なるひねり構造を有する、請求項１〜１５のいずれか一項に記載の印刷層付き板。
【請求項１７】
前記印刷層は厚さが３μｍ以上である、請求項１〜１６のいずれか一項に記載の印刷層付き板。
【請求項１８】
前記印刷層は厚さが１０μｍ以下である。請求項１〜１７のいずれか一項に記載の印刷層付き板。
【請求項１９】
前記印刷層は厚さが、平均厚さ±３０％の範囲内である、請求項１〜１８のいずれか一項に記載の印刷層付き板。
【請求項２０】
前記第一の主面は前記印刷層が形成されていない無印刷層部をさらに有し、該無印刷層部は式（１）で求められる反射像拡散性指標値Ｒｒの比が０．３〜０．８である、請求項１４〜１９のいずれか一項に記載の印刷層付き板。
反射像拡散性指標値Ｒｒの比  ＝  （屈曲部の無印刷層部における反射像拡散性指標値Ｒｒ）／（平坦部と屈曲部のそれぞれの無印刷層部における反射像拡散性指標値Ｒｒの和）  ・・・（１）
【請求項２１】
請求項１〜２０のいずれか一項に記載の印刷層付き板を備えた表示装置。
【請求項２２】
第一の主面と第二の主面と端面とを備える非導電性板の前記第一の主面に、静電気力を利用して印刷材料を含む塗布液を塗布して塗膜を形成する塗膜形成工程を有し、前記塗膜形成工程において、前記非導電性板が導電性基材と接触しており、前記塗布液の粘性が０．１Ｐａ・ｓ以下である、印刷層付き板の製造方法。
【請求項２３】
前記塗布液の表面張力が０．０１〜０．１Ｎ／ｍである、請求項２２に記載の印刷層付き板の製造方法。
【請求項２４】
前記塗膜形成工程において、静電塗装装置を使用する、請求項２２または２３に記載の印刷層付き板の製造方法。
【請求項２５】
前記塗膜を安定化する塗膜安定化工程を有する、請求項２２〜２４のいずれか一項に記載の印刷層付き板の製造方法。
【請求項２６】
前記非導電性板上にマスキングを形成するマスキング形成工程をさらに有する、請求項２２〜２５のいずれか一項に記載の印刷層付き板の製造方法。
【請求項２７】
前記静電塗装装置が静電塗装ガンを有する、請求項２４に記載の印刷層付き板の製造方法。
【請求項２８】
前記非導電性板がガラスである、請求項２２〜２７のいずれか一項に記載の印刷層付き板の製造方法。
【請求項２９】
前記非導電性板が屈曲部を有する、請求項２２〜２８のいずれか一項に記載の印刷層付き板の製造方法。
【請求項３０】
前記導電性基材は少なくともその表面に導電性が付与されており、前記表面が前記非導電性板の第二の主面と接触している、請求項２２〜２９のいずれか一項に記載の印刷層付き板の製造方法。
【請求項３１】
請求項２２〜３０のいずれか一項に記載の印刷層付き板の製造方法により得られる印刷層付き板を備えた表示装置。
【発明の詳細な説明】
【技術分野】
【０００１】
本発明は、印刷層付き板およびその製造方法、ならびに印刷層付き板を備える表示装置に関する。
【背景技術】
【０００２】
曲面形状を有する屈曲基材に対してスクリーン印刷する技術が知られている（例えば、特許文献１及び２参照。）。特許文献１には、曲面形状の被印刷面に対して、該被印刷面の形状に合わせたスクリーン版を使用し、スキージでスクリーン版を押し込みながら掃引する印刷方法が記載されている。また、特許文献２には、被印刷面に対して、スクリーン版が常に接線方向を向くように、スクリーン版を被印刷面の曲率に対応して回転駆動するようにした曲面スクリーン印刷装置が記載されている。
【先行技術文献】
【特許文献】
【０００３】
【特許文献１】米国特許第８５６１５３５号明細書
【特許文献２】特許第３６７７１５０号公報
【発明の概要】
【発明が解決しようとする課題】
【０００４】
上記の特許文献１、２に記載の印刷方法においては、平坦なスクリーン版が用いられる。そのため、平坦面からの押し込み限界量以上の曲げ深さを有する物品の被印刷面には、スクリーン版が届かず、印刷しにくい。仮に印刷できたとしても印刷の厚さにむらができ、隠蔽性能を示す「光学濃度」にバラつきが出やすかった。また、平坦なスクリーン版を用いるため、凸部と凹部の両方を有する物品の被印刷面には、凹部の印刷の際に凸部がスクリーン版と干渉する場合があり、これによっても印刷ができなかった。
【０００５】
本発明は、美観に優れ面内において均一で優れた隠蔽性能を有する印刷層付き板を製造できる製造方法、美観に優れ面内において均一で優れた隠蔽性能を有する印刷層付き板およびこれを備える表示装置の提供を目的とする。
【課題を解決するための手段】
【０００６】
本発明の上記目的は、下記構成により達成される。
［１］第一の主面と、第二の主面と、端面とを備え、屈曲部を有する屈曲板、及び前記第一の主面上に形成された印刷層を有する印刷層付き板であって、前記印刷層の面内の可視光における光学濃度（ＯＤ値）の平均値（平均ＯＤ値）が４以上である、印刷層付き板。
［２］前記ＯＤ値の前記印刷層における面内分布が前記平均ＯＤ値±３０％の範囲内である、［１］に記載の印刷層付き板。
［３］第一の主面と、第二の主面と、端面とを備え、屈曲部を有する屈曲板、及び前記第一の主面上に形成された印刷層を有する印刷層付き板であって、前記印刷層は表面にベアリング高さ＋０．０５μｍの高さでの断面における直径（真円換算）が１０μｍ超１８５μｍ以下であり、かつ観察領域内で最も低い部分の高さを標準とした最大高さが０．２〜１０μｍとなるうねりを有する、印刷層付き板。
［４］前記屈曲板は比誘電率が１０以下である、［１］〜［３］のいずれか一項に記載の印刷層付き板。
［５］前記屈曲板は２０℃における体積抵抗値が２×１０５Ωｍ以上である、［１］〜［４］のいずれか一項に記載の印刷層付き板。
［６］前記屈曲部は曲率半径が１０００ｍｍ以下である、［１］〜［５］のいずれか一項に記載の印刷層付き板。
［７］前記端面上にも前記印刷層が形成されている、［１］〜［６］のいずれか一項に記載の印刷層付き板。
［８］前記第二の主面は表面処理が施されている、［１］〜［７］のいずれか一項に記載の印刷層付き板。
［９］前記表面処理が防眩処理、反射防止処理、防汚処理または防曇処理である、［８］に記載の印刷層付き板。
［１０］前記屈曲板は材質がガラスである、［１］〜［９］のいずれか一項に記載の印刷層付き板。
［１１］前記ガラスはいずれか一方の主面の表面に圧縮応力層を有する、［１０］に記載の印刷層付き板。
［１２］前記圧縮応力層は深さ（ＤＯＬ）が１０μｍ以上である、［１１］に記載の印刷層付き板。
［１３］前記ガラスは組成が、酸化物基準のモル％表示で、ＳｉＯ2が５０〜８０％、Ａｌ2Ｏ3が０．１〜２５％、Ｌｉ2Ｏ＋Ｎａ2Ｏ＋Ｋ2Ｏが３〜３０％、ＭｇＯが０〜２５％、ＣａＯが０〜２５％、ＺｒＯ2が０〜５％である、［１０］〜［１２］のいずれか一項に記載の印刷層付き板。
［１４］前記屈曲板がさらに平坦部を有する、［１］〜［１３］のいずれか一項に記載の印刷層付き板。
［１５］前記屈曲板の厚さ方向断面視において、２つの端部を結ぶ線分と、前記線分と平行且つ前記屈曲部に接する接線との距離を曲げ深さｈと定義すると、曲げ深さが１０００ｍｍ以下である、［１］〜［１４］のいずれか一項に記載の印刷層付き板。
［１６］前記屈曲板が、一つの前記屈曲部内に曲率半径が異なるひねり構造を有する、［１］〜［１５］のいずれか一項に記載の印刷層付き板。
［１７］前記印刷層は厚さが３μｍ以上である、［１］〜［１６］のいずれか一項に記載の印刷層付き板。
［１８］前記印刷層は厚さが１０μｍ以下である。［１］〜［１７］のいずれか一項に記載の印刷層付き板。
［１９］前記印刷層は厚さが、平均厚さ±３０％の範囲内である、［１］〜［１８］のいずれか一項に記載の印刷層付き板。
［２０］前記第一の主面は前記印刷層が形成されていない無印刷層部をさらに有し、該無印刷層部は式（１）で求められる反射像拡散性指標値Ｒｒの比が０．３〜０．８である、［１４］〜［１９］のいずれか一項に記載の印刷層付き板。
反射像拡散性指標値Ｒｒの比  ＝  （屈曲部の無印刷層部における反射像拡散性指標値Ｒｒ）／（平坦部と屈曲部のそれぞれの無印刷層部における反射像拡散性指標値Ｒｒの和）  ・・・（１）
［２１］［１］〜［２０］のいずれか一項に記載の印刷層付き板を備えた表示装置。
［２２］第一の主面と第二の主面と端面とを備える非導電性板の前記第一の主面に、静電気力を利用して印刷材料を含む塗布液を塗布して塗膜を形成する塗膜形成工程を有し、前記塗膜形成工程において、前記非導電性板が導電性基材と接触しており、前記塗布液の粘性が０．１Ｐａ・ｓ以下である、印刷層付き板の製造方法。
［２３］前記塗布液の表面張力が０．０１〜０．１Ｎ／ｍである、［２２］に記載の印刷層付き板の製造方法。
［２４］前記塗膜形成工程において、静電塗装装置を使用する、［２２］または［２３］に記載の印刷層付き板の製造方法。
［２５］前記塗膜を安定化する塗膜安定化工程を有する、［２２］〜［２４］のいずれか一項に記載の印刷層付き板の製造方法。
［２６］前記非導電性板上にマスキングを形成するマスキング形成工程をさらに有する、［２２］〜［２５］のいずれか一項に記載の印刷層付き板の製造方法。
［２７］前記静電塗装装置が静電塗装ガンを有する、［２４］に記載の印刷層付き板の製造方法。
［２８］前記非導電性板がガラスである、［２２］〜［２７］のいずれか一項に記載の印刷層付き板の製造方法。
［２９］前記非導電性板が屈曲部を有する、［２２］〜［２８］のいずれか一項に記載の印刷層付き板の製造方法。
［３０］前記導電性基材は少なくともその表面に導電性が付与されており、前記表面が前記非導電性板の第二の主面と接触している、［２２］〜［２９］のいずれか一項に記載の印刷層付き板の製造方法。
［３１］［２２］〜［３０］のいずれか一項に記載の印刷層付き板の製造方法により得られる印刷層付き板を備えた表示装置。
【発明の効果】
【０００７】
本発明によれば、美観に優れ面内において均一で優れた隠蔽性能を有する印刷層付き板を製造できる製造方法、美観に優れ面内において均一で優れた隠蔽性能を有する印刷層付き板およびこれを備える表示装置を提供できる。
【図面の簡単な説明】
【０００８】
【図１】（ａ）及び（ｂ）は、本発明における印刷層付き板の一例の断面模式図である。
【図２】屈曲部を有する屈曲板（非導電性板）の一例の断面模式図であって、（ａ）は屈曲部と平坦部を組み合わせた形状を有する例の断面模式図、（ｂ）は屈曲部のみから形成された形状を有する例の断面模式図である。
【図３】静電塗装装置の一例を示す概略図である。
【図４】図３の静電塗装装置のチェーンコンベア上流から見た側面模式図である。
【図５】屈曲部を有する屈曲板（非導電性板）の各部位を説明する図であって、（ａ）は斜視模式図、（ｂ）は（ａ）のＡ−Ａ’断面における断面模式図である。
【図６】（ａ）〜（ｃ）は本発明における印刷層付き板の一例における端面の状態を説明する断面模式図である。
【図７】屈曲板の曲面の斜視図であり、（ａ）はガウス曲率が正、（ｂ）はガウス曲率が負、（ｃ）はガウス曲率が０である。
【図８】屈曲板の曲面の斜視図であり、（ａ）は球面、（ｂ）は鞍面である。
【図９】ひねり構造を有する屈曲板を説明するための斜視模式図である。
【図１０】（ａ）は表面処理層を有する印刷層付き板の一例の断面模式図であり、（ｂ）は、さらに圧縮応力層を有する印刷層付き板の一例の断面模式図である。
【発明を実施するための形態】
【０００９】
以下の用語の定義は、本明細書および特許請求の範囲にわたって適用される。
「平坦部」とは、平均曲率半径が１０００ｍｍ超である部分を意味する。
「屈曲部」とは、平均曲率半径が１０００ｍｍ以下である部分を意味する。
「曲げ深さ」とは、屈曲板の厚さ方向断面視において、２つの端部を結ぶ線分と、これと平行且つ屈曲基材の屈曲部に接する接線との距離を「曲げ深さｈ」と定義する。図５（ａ）および図５（ｂ）に示すように屈曲部を有する板３（以降、屈曲板３（非導電性板）と記載）において屈曲された方向（図５においてはＺ方向）における、屈曲板３（非導電性板）の両端間の距離ｈを意味する。
「曲げ角度」とは、図５（ｂ）に示すような厚さ方向断面視で、屈曲部の両端と曲率半径中心Ｏをそれぞれ結んで形成される角度θを示す。本説明では、曲率半径が一定となる屈曲部を例として説明したが、曲率半径が連続的に変化する屈曲部でもよい。この場合、曲率半径中心Ｏは、曲率半径の最大値と最小値との平均曲率半径における中心としてよい。
「ガウス曲率」とは、面が平面からどのように偏っているかを表す物理的指標値である。ガウス曲率の数学的導出は、簡単には、面のガウス曲率をＫとすると、面上のある地点における面の主曲率ｋ１およびｋ２の積として定められ、Ｋ＝ｋ１×ｋ２である。例えば、面のガウス曲率Ｋが正であれば、図７（ａ）に示すように、面はその点にバンプまたはピークを有する。面のガウス曲率Ｋが負であれば、図７（ｂ）に示すように、面は鞍点を有する。面のガウス曲率Ｋが０であれば、図７（ｃ）に示すように、面はその点において平坦面と等価となる。図８（ａ）に示すように、ガウス曲率が正の面上（例えば、球面）に描かれた三角形の内角の和（α＋β＋γ）は１８０°より大きくなる。図８（ｂ）に示すように、ガウス曲率が負の面上（例えば、鞍面）に描かれた三角形の内角の和（α＋β＋γ）は１８０°より小さくなる。また、ガウス曲率が０の面上（例えば、円柱の側面）に描かれた三角形の内角の和（α＋β＋γ）は１８０°となる。
「ひねり構造」とは、捻られた面を有する構造であり、図９に示すような屈曲部９を有する屈曲板３である。第二の主面３ｂに着目すると、屈曲部９は、Ｙ方向一端部である図面手前側では曲率半径Ｒ１の湾曲形状を有し、Ｙ方向他端部である図面奥側では、曲率半径がＲ１より小さい曲率半径Ｒ２の湾曲形状を有する。この屈曲部９は、Ｙ方向に沿って曲率半径が連続的に変化する。なお、図９では平坦部７を有する屈曲板３としているが、屈曲部９は他の屈曲部と接続してもよい。また平坦部は矩形でも、半円でも、多角形でもよい。
【００１０】
「算術平均粗さＲａ」は、ＪＩＳ  Ｂ０６０１：２００１（ＩＳＯ４２８７：１９９７）に記載された方法によって測定される。
「ベアリング高さ」は、レーザ顕微鏡で１０１μｍ×１３５μｍ〜１１１μｍ×１４８μｍの領域（以下、「観察領域」ともいう。）を測定して得られる観察領域の表面形状のｘｙｚデータから求められる高さ分布ヒストグラムにおける、最も優勢な高さｚの値である。ｘｙｚデータにおける高さｚは、観察領域の最低点を基準とした高さ（高さｚを測定する位置から、観察領域における被測定物の主面に平行な平面であって最低点を含む平面に下した垂線の長さ）であり、以下において特に基準を規定しない場合の表面形状における高さの意味も同様である。ベアリング高さ算出時のヒストグラムの刻み（ｂｉｎ）は１０００に設定した。
「反射像拡散性指標値Ｒｒ」は、以下に記載する方法で算出される。まず被測定物表面を基準（０°とする）として、＋４５°となる方向から被測定物に光を照射し、被測定物表面で反射する正反射光（４５°正反射光という）の輝度を測定する。続いて、同様に＋４５°となる方向から被測定物に光を照射し、受光角度を０°〜＋９０°の範囲で変化させ被測定物表面で反射される全反射光の輝度を測定する。これらの測定値を「反射像拡散性指標値Ｒｒ＝（全反射光の輝度−４５°正反射光の輝度）／（全反射光の輝度）」の式に代入することで、反射像拡散性指標値Ｒｒが求められる。
「解像度指標値Ｔ」は、以下に記載する方法で算出される。第一の主面と第二の主面を有する被測定物の第二の主面側から、被測定物の厚さ方向と平行な方向（角度０°の方向、という）に第一の光を照射し、第一の主面から透過する透過光（０°透過光、という）の輝度を測定する。続いて、第一の主面に対する受光角度を−９０°〜＋９０°の範囲で変化させ、第一の光の第一の主面側から透過する全透過光の輝度を測定する。これらの測定値を「解像度指標値Ｔ＝（全透過光の輝度−０°透過光の輝度）／（全透過光の輝度）」の式に代入することで、解像度指標値Ｔが求められる。
「ギラツキ指標値Ｓ」は、以下のように求められる。第一の主面と第二の主面を有する被測定物の第二の主面を、所望の表示装置の表示面側になるようにして配置する。次に被測定物の第一の主面側から撮影し、画像を取得する。この画像をソフトウェア（アイ・システム社製、商品名：ＥｙｅＳｃａｌｅ−４Ｗ）により解析し、これにより出力されるＩＳＣ−Ａの値をギラツキ指標値Ｓとした。なお、本願において、表示装置としてアップルインコーポレイテッド社製ｉＰｈｏｎｅ（登録商標）４を使用した。
「光学濃度（ＯＤ値）」とは、ある光の入射光量Ｉに対する、被測定物を透過してきた透過光量Ｔａの比について底を１０とした常用対数で表した値の絶対値であり、隠蔽性能を示す。例えば、波長が３６０〜８３０ｎｍである可視光で入射光量Ｉが１０００、透過光量Ｔａが１とすると、この時のＯＤ値は｜Ｌｏｇ１０（１／１０００）｜＝３となる。これはガラス基盤透過率／反射率計測ユニット（ラムダビジョン社製、商品名：ＬＶ−ＲＴＭ）を使用し測定できる。
【００１１】
本発明により得られる印刷層付き板は、板と、板上に形成された印刷層とを備えるものであり、図１は、本発明により得られる印刷層付き板の一例を示す断面模式図である。
この例の印刷層付き板１は、屈曲部９を有する屈曲板３と、屈曲板３上に形成された印刷層５とを備える。
【００１２】
本発明における板とは、厚さに比して面積の大きなものをいい、平板だけでなく屈曲板でもよく、表面に凹凸などを有していてもよい。また、板に予め防眩処理層、反射防止処理層、導電性層などを設けてもよい。特に本発明において非導電性板を板として使用しても均一な印刷層を形成できることに利点がある。
【００１３】
＜非導電性板＞
非導電性板とは、一般的に２０℃における体積抵抗値が１Ωｍ以上の材料からなる板である。材料として、ガラス、樹脂、シリコン、木材、紙等が挙げられる。樹脂として、ポリエチレンテレフタレート、ポリカーボネート、トリアセチルセルロース、ポリメタクリル酸メチル等が挙げられる。安全性や強度の観点からガラスが好ましい。さらに本発明の印刷層付き板を車載用部材として使用する場合、高い耐熱性、高い耐候性の観点からもガラスが好ましい。本発明によれば特に、２０℃における体積抵抗値が２×１０５Ωｍ以上の高い絶縁性を有するガラスや、樹脂、木材などの絶縁板に対し、均一に印刷できる利点がある。
【００１４】
屈曲板３（非導電性板）がガラスである場合、強化処理されていることが好ましい。これにより、本発明の印刷層付き板を例えば車載用表示装置のカバーガラスとして使用する場合、必要な機械的耐久性及び耐擦傷性を確保できる。強化処理としては物理強化処理、化学強化処理ともに使用できるが、比較的薄いガラスでも強化処理できる点から化学強化処理が好ましい。
【００１５】
ガラスの種類は、化学強化処理を実施しない場合には、例えば、無アルカリガラス、ソーダライムガラスが挙げられ、化学強化処理を行う場合には、例えば、ソーダライムガラス、ソーダライムシリケートガラス、アルミノシリケートガラス、ボレートガラス、リチウムアルミノシリケートガラス、ホウケイ酸ガラスが挙げられる。厚さが薄くても強化処理によって大きな応力が入りやすく高強度なガラスが得られ、画像表示装置の視認側に配置される物品として好適である点から、アルミノシリケートガラスが好ましい。
【００１６】
［ガラス組成］
ガラス組成の具体例としては、酸化物基準のモル％で表示した組成で、以下（ｉ）〜（ｖ）が挙げられる。なお、例えば、「ＭｇＯを０〜２５％含む」とは、ＭｇＯは必須ではないが２５％まで含んでもよい、の意である。（ｉｉ）のガラスはソーダライムシリケートガラスに含まれ、（ｉｉｉ）および（ｉｖ）のガラスはアルミノシリケートガラスに含まれる。
（ｉ）ＳｉＯ2を５０〜８０％、Ａｌ2Ｏ3を０．１〜２５％、Ｌｉ2Ｏ＋Ｎａ2Ｏ＋Ｋ2Ｏを３〜３０％、ＭｇＯを０〜２５％、ＣａＯを０〜２５％およびＺｒＯ2を０〜５％含むガラス。
（ｉｉ）ＳｉＯ2を６３〜７３％、Ａｌ2Ｏ3を０．１〜５．２％、Ｎａ2Ｏを１０〜１６％、Ｋ2Ｏを０〜１．５％、Ｌｉ2Ｏを０〜５％、ＭｇＯを５〜１３％及びＣａＯを４〜１０％を含むガラス。
（ｉｉｉ）ＳｉＯ2を５０〜７４％、Ａｌ2Ｏ3を１〜１０％、Ｎａ2Ｏを６〜１４％、Ｋ2Ｏを３〜１１％、Ｌｉ2Ｏを０〜５％、ＭｇＯを２〜１５％、ＣａＯを０〜６％およびＺｒＯ2を０〜５％含有し、ＳｉＯ2およびＡｌ2Ｏ3の含有量の合計が７５％以下、Ｎａ2ＯおよびＫ2Ｏの含有量の合計が１２〜２５％、ＭｇＯおよびＣａＯの含有量の合計が７〜１５％であるガラス。
（ｉｖ）ＳｉＯ2を６８〜８０％、Ａｌ2Ｏ3を４〜１０％、Ｎａ2Ｏを５〜１５％、Ｋ2Ｏを０〜１％、Ｌｉ2Ｏを０〜５％、ＭｇＯを４〜１５％およびＺｒＯ2を０〜１％含有するガラス。
（ｖ）ＳｉＯ2を６７〜７５％、Ａｌ2Ｏ3を０〜４％、Ｎａ2Ｏを７〜１５％、Ｋ2Ｏを１〜９％、Ｌｉ2Ｏを０〜５％、ＭｇＯを６〜１４％およびＺｒＯ2を０〜１．５％含有し、ＳｉＯ2およびＡｌ2Ｏ3の含有量の合計が７１〜７５％、Ｎａ2ＯおよびＫ2Ｏの含有量の合計が１２〜２０％であり、ＣａＯを含有する場合その含有量が１％未満であるガラス。
【００１７】
ガラスの厚さｔとしては０．５ｍｍ以上５ｍｍ以下が好ましい。この下限値以上の厚さを備えたガラスであれば、高い強度と良好な質感を有する屈曲板３を得ることができる。また、ガラスの厚さｔとしては０．７ｍｍ以上３ｍｍ以下がより好ましく、１ｍｍ以上３ｍｍ以下がさらに好ましい。
【００１８】
上記組成（ｉ）〜（ｖ）のガラスは、本発明における印刷方法に適している。上記組成を有するガラスは、１ＭＨｚにおける比誘電率が１０以下となり、帯電しにくい。本発明では静電気を帯びた印刷材料を使用するが、印刷層を形成しようとする屈曲板３（非導電性板）に印刷材料が到達した後に印刷材料が帯電し続けると、到達前の印刷材料と反発しあうため、所望の印刷層を形成するまでに時間がかかってしまう。そこで、屈曲板３（非導電性板）に到達した印刷材料は到達後、速やかに放電する必要がある。１ＭＨｚにおける比誘電率が１０以下となる上記組成のガラスであれば、本発明にかかる方法で、複雑な屈曲部を有した形状でも均一に印刷でき、均一な印刷層付き板１を効果的に得ることができる。１ＭＨｚにおける比誘電率としては、９以下がより好ましく、８．５以下がさらに好ましい。上記組成の中で（ｉ）が好ましく、（ｉｉｉ）がより好ましい。１ＭＨｚにおける比誘電率の下限値としては特に制限はないが、５以上が好ましく、６以上がより好ましい。
【００１９】
ガラスは、化学強化処理を適切に行うため、そのガラス組成におけるＬｉ2ＯとＮａ2Ｏの含有量の合計が１２モル％以上であることが好ましい。さらに、ガラス組成におけるＬｉ2Ｏの含有率が増加するにしたがって、ガラス転移点が下がりガラス成形が容易となるため、Ｌｉ2Ｏの含有率は０．５モル％以上が好ましく、１モル％以上がより好ましく、２モル％以上がさらに好ましい。さらに、表面圧縮応力（Ｃｏｍｐｒｅｓｓｉｖｅ  Ｓｔｒｅｓｓ；以下、ＣＳとも略す）および圧縮応力層深さ（Ｄｅｐｔｈ  ｏｆ  Ｌａｙｅｒ；以下、ＤＯＬとも略す）を大きくするため、ガラス組成はＳｉＯ2を６０モル％以上、Ａｌ2Ｏ3を８モル％以上含有することが好ましい。
【００２０】
ガラスは、ＣＳの最大値が４００ＭＰａ以上であることが好ましく、５００ＭＰａ以上がより好ましく、６００ＭＰａ以上がさらに好ましい。ＤＯＬは１０μｍ以上が好ましい。これによりＣＳおよびＤＯＬを当該範囲とすることにより、ガラス主面に優れた強度と耐擦傷性を付与できる。ＤＯＬは、２０μｍ以上がより好ましく、２５μｍ以上がさらに好ましい。
【００２１】
［ガラスの製造方法］
平板状ガラスの製造方法について説明する。先ず、各成分の原料を前述した組成となるように調合し、ガラス溶融窯で加熱溶融する。バブリング、撹拌、清澄剤の添加等によりガラスを均質化し、公知の成形法により所定の厚さのガラス板を作製し、徐冷する。ガラスの作製法としては、例えば、フロート法、プレス法、フュージョン法、ダウンドロー法及びロールアウト法が挙げられる。特に、大量生産に適したフロート法が好適である。また、フロート法以外の連続作製法、すなわち、フュージョン法およびダウンドロー法も好適である。任意の作製法により平板状に作製されたガラス板は、徐冷後、所望のサイズに切断され、平板状ガラスが得られる。なお、より正確な寸法精度が必要な場合等には、切断後のガラス板に後述の研磨加工や端面加工を施してもよい。これにより、成形工程などでのハンドリングにおいて割れや欠けを低減でき歩留まりを向上できるようになる。
【００２２】
＜屈曲部を有する屈曲板（非導電性板）＞
図２（ａ）および（ｂ）に屈曲部を有する屈曲板（非導電性板）の一例の断面模式図を示す。屈曲板３は、第一の主面３ａと第二の主面３ｂと端面３ｃとを有し少なくとも１つ以上の屈曲部９を備える形状である。図２（ａ）のような屈曲部９と平坦部７を組み合わせた形状、図２（ｂ）のような全体が屈曲部９となる形状などが挙げられるが、屈曲部９を有すれば特に形状は限定されない。最近では、屈曲板３を表示装置のカバーガラスに使用する場合、各種機器（テレビ、パーソナルコンピュータ、スマートフォン、カーナビゲーション等）において、液晶パネルや有機ＥＬパネルなどの表示パネルの表示面が曲面となったものが想定される。特に車載ディスプレイに使用するカバーガラスであれば、運転席周辺の空間を有効に利用するため複雑な形状としたカバーガラスが想定される。この場合、表示パネルの形状や表示装置の筺体の形状などに合わせて屈曲板３を作製すればよい。
【００２３】
（成形工程）
屈曲板３は、平板状の非導電性板から所定の形状に成形することが好ましい。例えば平板状の非導電性板として板ガラスを選択した場合、使用する成形法としては、自重成形法、真空成形法、プレス成形法から、成形後のガラス製屈曲板３（以下、単に屈曲ガラスとも略す）の形状に応じて所望の成形法を選択すればよい。
自重成形法は、成形後の屈曲ガラスの形状に応じた所定の金型上に板ガラスを設置した後、板ガラスを軟化させて、重力により板ガラスを曲げて金型になじませて、所定の形状に成形する方法である。
【００２４】
真空成形法は、板ガラスを軟化させた状態で板ガラスの表裏面に差圧を与えて、板ガラスを曲げて金型になじませて、所定の形状に成形する方法である。真空成形法では、成形後の屈曲ガラスの形状に応じた所定の下型上に板ガラスを設置し、板ガラス上にクランプ金型などの金型を設置し、板ガラスの周辺をシールした後、下型と板ガラスとの空間をポンプで減圧することにより、板ガラスの表裏面に差圧を与える。この際に、補助的に、板ガラスの上面側を加圧してもよい。
【００２５】
プレス成形は、成形後の屈曲ガラスの形状に応じた所定の金型（下型、上型）間に板ガラスを設置し、板ガラスを軟化させた状態で、上下の金型間にプレス荷重を加えて、板ガラスを曲げて金型になじませて、所定の形状に成形する方法である。
これらのうち真空成形法は、ガラス板を屈曲ガラスの所定の形状に成形する方法として優れており、屈曲ガラスの二つの主面のうち、一方の主面は成形型と接触せずに成形できるため、傷、へこみなどの凹凸状欠点を減らすことができる。
なお、他に、局所加熱成形法、真空成形法と異なる差圧成形法なども使用でき、成形後の屈曲ガラスの形状に応じて、適切な成形法を選択すればよく、２種以上の成形法を併用してもよい。
成形後の屈曲ガラスについて再加熱（アニール処理）して残留応力緩和の処理をしてもよい。また、使用する平板状の板ガラスには、エッチング処理層やウェットコートやドライコートによるコーティング層などを有する板ガラスを用いてもよい。
【００２６】
＜印刷層付き板＞
図１に印刷層付き板の断面模式図を示す。印刷層付き板１は、屈曲板３（非導電性板）と第一の主面３ａに形成された印刷層５とを有する。
【００２７】
［印刷層］
印刷層５とは加飾や隠蔽の目的で設けられる層のことである。
本発明における印刷層５は、用途に応じて種々の印刷材料（インキ）により形成されてよい。印刷は静電気力を利用し、例えば後述の静電塗装法により実施される。この方法により、面積の大きい非導電性板でも均一に印刷できる。インキは複数使用してよいが、印刷層５の密着性の観点から同一のインキであることが好ましい。また、静電気力を使用して印刷を実施するため屈曲部を有する屈曲板３（非導電性板）を均一に印刷できる。さらにガウス曲率が正の構造、ガウス曲率が負の構造、ひねり構造のような、これまで均一な印刷ができなかった複雑な表面形状を有する屈曲板３（非導電性板）に均一印刷できる。
【００２８】
印刷層５の平均厚さは３μｍ以上が好ましい。これにより透けにくい印刷層５となり高い隠蔽性が得られる。印刷層５の平均厚さは３０μｍ以下が好ましく、２０μｍ以下がより好ましく、１０μｍ以下が特に好ましい。これにより屈曲板３（非導電性板）と印刷層５の段差が小さく抑えられ、ここに接着層を貼合して最終製品を組み立てても空隙等が残りにくく、生産性が向上し視認性も向上する。なお、平均厚さとは、印刷層５において、任意の１０か所について厚さを測定し、相加平均したものである。
【００２９】
印刷層５の色味や透過性の観点から均一な印刷層５であることが好ましく、印刷層全体が、平均厚さ±３０％の厚さになることが好ましい。従来の手法では、屈曲部と平坦部での印刷層の厚さのバラつきが大きく、均一性が不足していた。例えば一般的なスクリーン印刷では、厚さのバラつきは平均厚さ±５０％程度の制御であり、積層することでさらに印刷層がバラつき均一性を確保できなかった。本発明によれば、静電気力を使用することで屈曲部、平坦部を問わず、印刷層全体が平均厚さ±３０％の厚さになるように印刷できる。
【００３０】
また印刷層５の可視光でのＯＤ値は４以上が好ましく、５以上がより好ましい。このような印刷層を有する板をカバーガラスに使用した場合、液晶パネルの背面にあるバックライトから漏れ出た光を遮光でき画面認識しやすくなる。また車載ディスプレイ用カバーガラスとして使用する際、特に運転者による画面認識性が重要となる。不必要な部位からの光の漏えいを最小限にすることで画像のコントラストを高く確保でき、瞬時の判断がしやすくなるためである。
【００３１】
さらにＯＤ値は面内均一性が重要であり、印刷層面内の可視光における平均ＯＤ値は４以上が好ましい。また印刷層におけるＯＤ値の面内分布は、平均ＯＤ値±３０％以下が好ましい。これにより色味が均一になるだけでなく、均一な遮光性も得られる。なお、平均ＯＤ値とは、印刷層５において、任意の１０か所についてＯＤ値を測定し、相加平均したものである。
【００３２】
印刷層５は表面に、ベアリング高さ＋０．０５μｍの高さでの断面における直径（真円換算）が１０μｍ超１８５μｍ以下であり、かつ観察領域内で最も低い部分の高さを標準とした最大高さが０．２〜１０μｍとなる、うねりを有することが好ましい。これにより使用者が屈曲板３（非導電性板）を通して印刷層５を視認した際には外観に優れた隠蔽性の高い印刷層５と認識できるようになる。これは印刷層５の表面に前記のうねりがあることで、液晶ディスプレイの背後にあるバックライトの光が印刷層５の表面で散乱され、光の透過を抑制できるためである。また、作業者が印刷層５の表面に表示パネルを貼合する際に使用する接着剤により空隙が生じにくく耐剥離性が高くなる。さらに、作業者が印刷層５の表面を視認した場合、マットな印象を受け、高い質感となる。
また、図６（ａ）のように、屈曲板３（非導電性板）の端面３ｃにも印刷層５を均一に印刷できる。これにより屈曲板３（非導電性板）の周縁部における遮光性を高められ、印刷層５の美観も優れる。また、端面３ｃに印刷層５を設けたくない場合、フィルムなどのマスク処理を実施し印刷層５を形成してもよい。この場合、図６（ｂ）のように屈曲板３（非導電性板）の端面３ｃと印刷層５の端面が断面視にて揃うように印刷層５が形成される。これにより屈曲板３（非導電性板）の周縁部が清浄に保たれるため寸法精度が高く、物品に組み込んだ際の精度や美観に優れる。状況により図６（ａ）および（ｂ）のような印刷層５を形成してから端面を面取りし、図６（ｃ）のような印刷層付き板１としてもよい。
【００３３】
印刷層５の表面は平滑であることが好ましい。例えば、算術平均粗さＲａが視認性・触感等の観点から０．５ｎｍ〜５μｍが好ましい。二乗平均平方根粗さＲｑがざらつきと指すべり性の観点から０．３ｎｍ〜１０μｍが好ましい。最大高さ粗さＲｚがざらつきと指すべり性の観点から０．５ｎｍ〜１０μｍが好ましい。最大断面高さ粗さＲｔがざらつきと指すべり性の観点から０．５ｎｍ〜５μｍが好ましい。最大山高さ粗さＲｐがざらつきと指すべり性の観点から０．３ｎｍ〜５μｍが好ましい。最大谷深さ粗さＲｖがざらつきと指すべり性の観点から０．３ｎｍ〜５μｍが好ましい。
【００３４】
平均長さ粗さＲｓｍがざらつきと指すべり性の観点から０．３ｎｍ〜１０μｍが好ましい。クルトシス粗さＲｋｕが触感の観点で１以上３０以下が好ましい。スキューネス粗さＲｓｋが視認性、触感などの均一性の観点から−１以上１以下が好ましい。これらは粗さ曲線Ｒを元にした粗さであるが、これに相関して生じるうねりＷや断面曲線Ｐで規定してもよく、特に制限はない。
【００３５】
使用する屈曲部を有する屈曲板３（非導電性板）としては、その屈曲部は曲率半径が１０００ｍｍ以下であり、８００ｍｍ以下が好ましく、５００ｍｍ以下がより好ましく、２００ｍｍ以下がさらに好ましい。これまで均一印刷ができなかった曲率半径が小さい屈曲部を有する屈曲板３（非導電性板）であっても、本発明に係る印刷方法を使用することで均一印刷でき、均一な印刷層付き板１を得ることができる。屈曲部の曲率半径は１ｍｍ以上が好ましく、５ｍｍ以上がより好ましく、１０ｍｍ以上がさらに好ましい。屈曲部の曲率半径が下限値以上であれば静電気を帯びた印刷材料液滴が均一に着弾しやすく、より均一な印刷層を得ることができる。
【００３６】
使用する屈曲部を有する屈曲板３（非導電性板）としては、その屈曲部は曲げ深さが例えば１０００ｍｍ以下であり、８００ｍｍ以下が好ましく、５００ｍｍ以下がより好ましく、２００ｍｍ以下がさらに好ましい。上限値以下の曲げ深さを有する屈曲板３（非導電性板）であれば、これまで均一印刷ができなかった曲げの深い屈曲部を有する屈曲板３（非導電性板）であっても、本発明に係る印刷方法を使用することで均一印刷でき、均一な印刷層付き板１を得ることができる。屈曲部の曲げ深さは特に制限はないが、３ｍｍ以上が好ましく、５ｍｍ以上がより好ましく、１０ｍｍ以上がさらに好ましく、２０ｍｍ以上が特に好ましい。曲げ深さは小さいが従来のスクリーン印刷法などで均一印刷できなかった下限値以上の曲げ深さを有する屈曲板３（非導電性板）に、本発明にかかる印刷方法を使用すると均一な印刷層付き板を得ることができる。
【００３７】
使用する屈曲部を有する屈曲板３（非導電性板）は、その曲げ角度の上限は３６０°以下であれば特に制限はないが、２７０°以下が好ましく、１８０°以下がより好ましく、１３５°以下がさらに好ましく、１２０°以下が特に好ましく、９０°以下がとりわけ好ましい。このような大きな曲げ角度の屈曲部を有する屈曲板３（非導電性板）は従来均一な印刷を実施できなかったが、本発明では印刷材料が静電気力を有するため均一な印刷層を形成でき、均一な印刷層付き板１を得ることができる。曲げ角度の下限は、３０°以上が好ましく、４５°以上がより好ましい。
【００３８】
＜印刷層付き板の製造方法＞
印刷層付き板１の製造方法は、塗膜形成工程を備え、状況により塗膜形成工程前に非導電性板にマスキングを形成するマスキング形成工程、塗膜形成工程後に塗膜安定化工程、及び／又は塗膜安定化工程後にマスキングを除去するマスキング除去工程を有してもよい。
【００３９】
（塗膜形成工程）
塗膜形成工程は、印刷層５を形成する印刷材料と溶媒などとを混合した塗布液により屈曲板３（非導電性板）に塗膜を形成する工程である。屈曲板３（非導電性板）上への塗布液の塗布は、静電気力を利用し塗布液を帯電する塗布法であれば特に限定されない。例えば、静電塗装装置を使用でき、特に回転霧化頭を備える静電塗装ガンを有する静電塗装装置を好適に使用できる。これにより、屈曲板３（非導電性板）上に塗布液の塗膜が形成される。
【００４０】
静電塗装装置：
図３は、静電塗装装置の一例を示す概略図である。
静電塗装装置１０は、コーティングブース１１と、チェーンコンベア１２と、１つ以上の静電塗装ガン１７と、高電圧発生装置１８と、排気ボックス２０とを具備する。
チェーンコンベア１２は、コーティングブース１１を貫通し、導電性台座（導電性基材）２１およびこの上に載せられた屈曲板３（図４においては屈曲部を有する非導電性板）を所定方向に搬送する。複数の静電塗装ガン１７は、チェーンコンベア１２の上方のコーティングブース１１内に、屈曲板３（非導電性板）の搬送方向に交差する方向に並んで配置され、それぞれに高電圧ケーブル１３、塗布液の供給ライン１４、塗布液の回収ライン１５、および２系統のエアの供給ライン１６ａ、１６ｂが接続されている。高電圧発生装置１８は、高電圧ケーブル１３を介して静電塗装ガン１７に接続され、かつ接地されている。排気ボックス２０は、静電塗装ガン１７およびチェーンコンベア１２の下方に配置され、排気ダクト１９が接続されている。
【００４１】
静電塗装ガン１７は、ノズルセットフレーム（図示略）に固定されている。屈曲板３（非導電性板）に印刷する場合、ノズルセットフレームによって、静電塗装ガン１７のノズル先端から屈曲板３（非導電性板）までの距離、屈曲板３（非導電性板）に対する静電塗装ガン１７の角度、屈曲板３（非導電性板）の搬送方向に対する１つ以上の静電塗装ガン１７が並ぶ方向等を調整できる。静電塗装ガン１７のノズル先端部および塗布液の供給ライン１４、および回収ライン１５には高電圧が印加されるため、静電塗装ガン１７、供給ライン１４、および回収ライン１５と、金属からなる部分（たとえば、ノズルセットフレーム、コーティングブース１１の側壁貫通部分等の金属部分）との接続部分は、樹脂等で絶縁処理されている。静電塗装ガン１７は屈曲板３（非導電性板）に追従して運動してもよい。静電塗装ガン１７は、例えばロボットのアーム先端部に固定されていてもよく、またはレシプロケータ―に固定されていてもよい。
【００４２】
チェーンコンベア１２は、例えば複数のプラスチックチェーンからなり、複数のプラスチックチェーンの一部または全部が導電性プラスチックチェーンである。導電性プラスチックチェーンは、プラスチックチェーンを嵌め込む金属チェーン（図示略）およびその駆動モータ（図示略）の接地ケーブル（図示略）を介して、接地されている。
チェーンコンベア１２は金属製でもよく、例えば複数の金属チェーンである。金属は塗布液に耐性のある材質が好ましく、例えばステンレス（ＳＵＳ）である。金属チェーンは、その駆動モータ（図示略）の接地ケーブル（図示略）を介して、接地されている。
【００４３】
導電性台座２１は、その上に屈曲板３（非導電性板）を載置可能な少なくとも表面に導電性が付与された台座であり、屈曲板３（非導電性板）をチェーンコンベア１２の導電性プラスチックチェーン、金属チェーンおよび駆動モータの接地ケーブルを介して充分に接地するために用いられる。導電性台座２１を使用することで非導電性板上にも均一な塗膜を形成することができる。導電性台座２１は接地されていればチェーンコンベアと直接接触する必要はなく、例えば角パイプ上に置いても良い。屈曲板３でも充分に接地されることで塗布液が均一に付着し、均一な塗膜を形成することができる。
導電性台座２１の材質は特に限定されないが、導電性を付与するため、金属やカーボン、導電性樹脂が好ましい。加熱源からの熱量を効率的に伝達するため、金属やカーボンがより好ましい。屈曲板３（非導電性板）への傷を防ぐにはビッカース硬度が小さいカーボンがさらに好ましい。またガラス等の絶縁性台座をアルミ箔のような金属フィルムにより覆ったものや銅などの金属を蒸着などによりコーティングしたものも導電性台座２１として使用できる。特に、印刷層５を形成したい部位に沿ってのみ導電性台座２１を配置するなどにより、マスキング材を形成しなくても所望の位置に選択的に塗膜を形成することができる。
【００４４】
導電性台座２１としては、さらに屈曲板３（非導電性板）の温度降下を抑制し、かつ温度分布を均一化できることから、また屈曲板３であっても塗布液を均一に付着できるように電気的均一性を確保することから、屈曲板３（非導電性板）の第二の主面３ｂ全体と接触するような表面を有する導電性台座２１が好ましい。この導電性台座２１は柔軟性のあるフィルム材でもよいが、予め目的の屈曲板３（非導電性板）の第二の主面３ｂ全体と接触するような表面に加工された台座が好ましい。屈曲板３（非導電性板）の第二の主面３ｂと導電性台座２１表面が完全に接触する必要はないが、第一の主面３ａに均一な塗膜を形成するためには、できる限り均一に接触させるのが好ましい。屈曲板３（非導電性板）の第二の主面３ｂと同面積の接触表面を有する導電性台座２１でよい。より効率的に屈曲板３（非導電性板）に電気的均一性を付与するには、屈曲板３（非導電性板）の第二の主面３ｂ全体と接し、第二の主面３ｂよりも大きな面積の接触表面を有する導電性台座２１が好ましい。
【００４５】
なお、静電塗装装置および静電塗装ガンは、図示例のものに限定はされない。静電塗装装置は、いわゆる回転霧化頭を備える静電塗装ガンを備えるものが好ましく、公知の静電塗装装置を採用できる。また、静電塗装ガンは、例えば６軸塗装用ロボット（例えば川崎ロボティックス社製）などに把持させて塗布液の噴霧を行ってもよい。
【００４６】
塗布方法：
静電塗装装置１０により下記のように屈曲板３（非導電性板）に塗布液が塗布される。
図３および図４に示すように屈曲板３を導電性台座２１上に設置する。また、高電圧発生装置１８によって、静電塗装ガン１７に高電圧を印加する。同時に、塗布液の供給ライン１４から塗布液を静電塗装ガン１７に供給するとともに、２系統のエアの供給ライン１６ａ、１６ｂそれぞれからエアを静電塗装ガン１７に供給する。
エアの供給ライン１６ｂから供給されるエアは、シェービングエアとして静電塗装ガン１７の吹出口の開口から吹き出される。
エアの供給ライン１６ａから供給されるエアは、ガン本体内の不図示のエアタービンモータを駆動させ不図示の回転軸を回転させる。これにより塗布液の供給ライン１４から静電塗装ガン１７内に供給された塗布液が微粒化され液滴となって放射状に飛散する。
静電塗装ガン１７から飛散した塗布液の液滴は、シェービングエアの流れによって屈曲板３方向に導かれる。また、前記液滴は、マイナス電荷を帯びており、接地された屈曲板３に向かって静電引力によって引き寄せられる。そのため、屈曲板３の表面に塗布液が効率よく付着し、屈曲部も平坦部も均一均質な塗膜を形成でき、均一な印刷層５となる。
【００４７】
静電塗装ガン１７から噴霧されなかった塗布液は、回収ライン１５を通って塗布液タンク（図示略）に回収される。また静電塗装ガン１７から噴霧され、屈曲板３に付着しなかった塗布液は排気ボックス２０に吸引され、排気ダクト１９を通って回収される。
【００４８】
静電塗装に使用する塗布液の粘性は０．１Ｐａ・ｓ以下が好ましく、０．０１〜０．１Ｐａ・ｓがより好ましく、０．０１５〜０．０６Ｐａ・ｓがさらに好ましい。これは静電塗装の際、前記範囲であれば液滴微細化に有利となり印刷層の品質が向上するためである。なお、粘性は、ＪＩＳ  Ｚ  ８８０３：２０１１の方法で測定でき、２５℃の測定値を採用する。
静電塗装に使用する塗布液の表面張力は、０．０１〜０．１Ｎ／ｍが好ましく、０．０１〜０．０８Ｎ／ｍがより好ましく、０．０２〜０．０８Ｎ／ｍがさらに好ましい。これは静電塗装の際、前記範囲であれば液滴微細化に有利となり印刷層の品質が向上するためである。なお、表面張力は、Ｗｉｌｈｅｌｍｙ法で測定でき、２５℃の測定値を採用する。
塗布液は、印刷材料が溶剤に分散・希釈されており、塗布液中の印刷材料の濃度は１０〜７０質量％が好ましく、２０〜５０質量％がより好ましい。これは静電塗装の際、前記範囲であれば液滴微細化に有利となり印刷層の品質が向上するためである。
【００４９】
屈曲板３（非導電性板）の表面温度は、特に制限はないが１５〜５０℃が好ましく、２０〜４０℃がより好ましい。屈曲板３（非導電性板）の表面温度が前記範囲であれば、屈曲板３（非導電性板）と印刷層５との密着性が良好となり、さらに印刷層５が緻密となる。
【００５０】
屈曲板３（非導電性板）の搬送速度は、０．６〜２０ｍ／分が好ましく、１〜１５ｍ／分がより好ましい。屈曲板３（非導電性板）の搬送速度が０．６ｍ／分以上であれば生産性が向上し、２０ｍ／分以下であれば屈曲板３（非導電性板）上に形成される印刷層５の膜厚を制御しやすい。
【００５１】
屈曲板３（非導電性板）の搬送回数、すなわち屈曲板３（非導電性板）に静電塗装ガン１７の下を通過させて塗布液を塗布する回数は、所望のヘイズ、光沢度等に応じて適宜設定できる。１回以上であり、遮光性、隠蔽性の点では２回以上が好ましい。生産性の点では、１０回以下が好ましく、８回以下がより好ましい。
【００５２】
静電塗装ガン１７のノズル先端から屈曲板３（非導電性板）までの距離は、屈曲板３（非導電性板）の幅、屈曲板３（非導電性板）上に形成される印刷層５の膜厚等に応じて適宜調整され、通常は、１５０〜４５０ｍｍが好ましい。屈曲板３（非導電性板）までの距離を近づけると塗布効率は高まるが、近づけ過ぎると放電を起こす可能性が高くなり安全上の問題が発生する。一方、屈曲板３（非導電性板）までの距離が離れるにしたがって塗布領域は拡大するが、離れ過ぎると塗布効率の低下が問題となる。
【００５３】
静電塗装ガン１７に印加される電圧は、屈曲板３（非導電性板）上への塗布液の塗布量等に応じて調整され、−３０〜−９０ｋＶが好ましく、−４０〜−９０ｋＶがより好ましく、−５０〜−９０ｋＶがさらに好ましい。電圧の絶対値を大きくすると塗布効率が高まる。
【００５４】
静電塗装ガン１７への塗布液の供給量（以下、コート液量ともいう。）は、屈曲板３（非導電性板）上への塗布液の塗布量等に応じて調整され、３〜２００ｍＬ／分が好ましく、５〜１００ｍＬ／分がより好ましく、１０〜６０ｍＬ／分がさらに好ましい。コート液量が少な過ぎると印刷ムラが発生するおそれがある。最大のコート液量は、塗布膜厚、塗布スピード、液特性等によって最適な値を選択できる。
【００５５】
２系統のエアの供給ライン１６ａ、１６ｂそれぞれから静電塗装ガン１７に供給されるエアの圧力は、屈曲板３（非導電性板）上への塗布液の塗布量等に応じて適宜調整され、０．０１〜０．５ＭＰａが好ましい。２系統のエアの供給ライン１６ａ、１６ｂそれぞれから静電塗装ガン１７に供給するエア圧によって、塗布液の塗布パターンを制御できる。
塗布液の塗布パターンとは、静電塗装ガン１７から噴霧された塗布液の液滴によって屈曲板３（非導電性板）上に形成されるパターンを示す。
静電塗装ガン１７内のエアタービンモータに供給されるエアのエア圧を高くすると、回転軸の回転速度が上昇し、回転霧化頭の回転速度が上昇することにより、回転霧化頭から飛散する液滴の大きさが小さくなり、塗布パターンが大きくなる傾向を示す。
静電塗装ガン１７内のエア供給路に供給されるエアのエア圧を高くし、吹出口から吹き出されるエア（シェービングエア）のエア圧を高くすると、回転霧化頭から飛散する液滴の広がりが抑制され、塗布パターンが小さくなる傾向を示す。
【００５６】
エアタービンモータに供給するエアのエア圧は、回転霧化頭の回転速度（以下、カップ回転数ともいう）が５，０００〜８０，０００ｒｐｍの範囲内となる圧力とすることが好ましい。カップ回転数は７，０００〜７０，０００ｒｐｍがより好ましく、７，０００〜３０，０００ｒｐｍが特に好ましい。カップ回転数が下限値以上であれば、表面凹凸形成能に優れる。カップ回転数が上限値以下であれば、塗布効率に優れる。
カップ回転数は、静電塗装装置１０に付属の計測器（図示略）により測定できる。
【００５７】
エア供給路に供給するエアのエア圧は、シェービングエアのエア圧（以下、シェーブ圧ともいう）が０．０１〜０．３ＭＰａの範囲内となる圧力とすることが好ましい。シェーブ圧は０．０３〜０．２５ＭＰａがより好ましく、０．０５〜０．２ＭＰａが特に好ましい。シェーブ圧が下限値以上であれば、液滴の飛散防止効果向上による塗布効率向上に優れる。シェーブ圧が上限値以下であれば、塗布幅を確保できる。
【００５８】
（塗膜安定化工程）
塗膜安定化工程では、塗膜形成工程で基材上に形成された塗膜に乾燥等の安定化処理を行って印刷層５とする。乾燥は、塗布液を塗布する際に屈曲板３（非導電性板）を加熱することによって同時に行ってもよく、塗布液を屈曲板３（非導電性板）に塗布した後、屈曲板３（非導電性板）を加熱してもよい。乾燥温度は、４０℃以上が好ましく、５０℃以上３００℃以下がより好ましい。乾燥時間は特に制限はないが、５分以上６０分以下が好ましく、タクトタイムの観点から１０分以上３０分がより好ましい。安定化処理は印刷材料によってＵＶ照射で行ってもよい。
【００５９】
（マスキング形成工程）
マスキング形成工程では、屈曲板３（非導電性板）の表面にマスキング形成材料による所定のパターンを形成する。使用されるマスキング形成材料は、ＵＶ硬化樹脂、熱硬化樹脂、無機系や有機系のいずれの印刷材料であってもよい。マスキング形成材料として印刷材料を使用する場合、塗膜形成工程で使用する印刷材料と異なる特性が必要である。例えば、塗膜形成工程で使用する印刷材料が水溶性でない場合にはマスキング形成材料が水溶性であることが好ましい。或いは、塗膜形成工程で使用する印刷材料の昇華温度よりも大幅に低い温度で昇華するマスキング形成材料が好ましい。また、マスキング形成材料の粘性が高すぎると欠けが生じやすく、逆に粘性が低すぎると滲みが生じやすい。したがって、マスキング形成材料により精密なパターンを形成するには、適した粘性とするのがよく、例えば、２５℃の粘性で、１〜１００Ｐａ・ｓが好ましい。
【００６０】
マスキング形成工程では、スクリーン印刷、インクジェット印刷、パッド印刷、フィルム転写印刷などの技術が利用される。
【００６１】
スクリーン印刷は、パターンが形成されたスクリーン版を屈曲板３（非導電性板）に対して上面に水平位置決めを行いつつ配置し、スクリーン版上面に供給したマスキング形成材料を押し出しながらスキージを横切らせ、屈曲板３（非導電性板）上にマスキングを形成する。スクリーン版を、柔軟性のあるシート状のスクリーンの外周を剛性の高いフレームで固定して形成すると、屈曲板３（非導電性板）の比較的平坦な面に、面状のパターンを形成する場合に好適である。
【００６２】
インクジェット印刷は、液状にしたマスキング形成材料の微少液滴をノズルからパルス状に吐出して、屈曲板３（非導電性板）上にドット状のパターンを形成する方法である。ノズル移動機構の原点を基準として屈曲板３（非導電性板）を位置決めし、コンピュータからの指令に基づきノズルがマスキング形成材料の微少液滴を吐出しながら屈曲板３（非導電性板）の面上を概略水平方向へ移動する。これにより、点状のマスキングが連続して形成されて所定のパターンのマスキングが形成される。被印刷面が比較的急な屈曲部を有する屈曲板３（非導電性板）である場合は、パターンの歪などを考慮すると、マスキング形成材料の液滴を吐出するノズルと屈曲板３（非導電性板）との距離は略一定であることが好ましい。即ち、ノズルと屈曲板３（非導電性板）との距離を概略一定に維持した上で、パターンに応じてノズルを回動、移動させる機構を使用することが好ましい。
【００６３】
パッド印刷は、パッド移動機構の原点を基準として屈曲板３（非導電性板）を位置決め固定し、印刷版面上に形成された所定のパターンを、弾性体であるパッドを用いて屈曲板３（非導電性板）へ転写する方法であり、パッドが印刷版に接触して、予め印刷版上に形成された所定のパターンをパッド面に転写する。そして、パッドが屈曲板３（非導電性板）の被印刷面に接触して、パッド表面のパターンを屈曲板３（非導電性板）へ転写し、屈曲板３（非導電性板）にマスキングを形成する。パッドの材質としては弾性率の比較的低い材質、例えば、シリコンゴムなどを使用することで、転写時の面の形状への追従性を高められ、比較的急な屈曲板にも使用できる。
【００６４】
フィルム転写印刷は、フィルム上に所定のパターンを有するマスキングが形成されており、該フィルムを屈曲板３（非導電性板）の被印刷面に接触させ、フィルムに形成されたマスキングを屈曲板３（非導電性板）へ転写し、フィルムを除去することで、屈曲板３（非導電性板）にマスキングを形成する。フィルム材としては、屈曲板３（非導電性板）の被印刷面の形状に追従できる柔軟性を持っていることが好ましい。フィルムを屈曲板３（非導電性板）の被印刷面に接触させる際には、必要に応じてフィルムの位置決めを行う。マスキングを屈曲板３（非導電性板）へ転写する際には、ゴムロールによる加圧や、加熱といった手段が補助的に行われる。
【００６５】
平坦部と屈曲部とを有する屈曲板３（非導電性板）では、マスキングを形成する部位は平坦部でも屈曲部でもよいが、マスキング形成工程をスクリーン印刷、インクジェット印刷、フィルム転写印刷によって行う場合には、マスキングは平坦部に形成されることが好ましい。
【００６６】
また、マスキング形成材料のパターンが形成された屈曲板３（非導電性板）は、マスキング形成材料を安定させるため、マスキング安定化工程を実施してもよい。例えば、マスキングパターンを含む屈曲板３（非導電性板）全体を加熱炉内に移送して加熱処理を行う。この安定化処理はマスキング形成材料に応じて熱硬化以外の方法でもよい。例えば、マスキング形成材料がＵＶ硬化性樹脂である場合にはＵＶ露光が使用される。さらに、マスキングの端面形状の精度を向上させるため、レーザやカッタなどで加工するマスキング端面処理工程を実施してよい。
【００６７】
（マスキング除去工程）
マスキング除去工程では、溶剤へ溶出、加熱による昇華や溶融、機械的な剥ぎ取りなどが利用でき、マスキング形成材料と印刷材料の物性との組合せによって適宜選択される。
マスキングを溶剤中に溶出させる方法では、溶媒に屈曲板３（非導電性板）を浸漬して、一定時間放置した後、屈曲板３（非導電性板）を水で洗浄してリンス処理を行う。浸漬、洗浄の過程では、必要に応じて溶媒を撹拌してもよい。使用する溶媒は、水、有機溶剤などマスキング形成材料の種類によって選択され、印刷層の印刷材料と反応せず印刷層の印刷材料を溶解しないことが求められる。
【００６８】
加熱により昇華する方法では、屈曲板３（非導電性板）を電気炉などの加熱炉内に隣り合う屈曲板３（非導電性板）（例えば、上下方向に隣り合う屈曲板３（非導電性板））と間隔を設けて配置し、所定の勾配で昇温と冷却とを行い、加熱炉から屈曲板３（非導電性板）を取出して充分に冷却した後、屈曲板３（非導電性板）を水で洗浄してリンス処理を行うことが好ましい。加熱炉の温度は、マスキング形成材料を昇華でき、且つ印刷材料は変質しない温度に設定することが好ましい。また加熱炉は密閉式ではなく、炉内を換気できる方式が好ましい。従って、塗膜安定化工程における印刷材料の乾燥工程の熱によって、マスキングを昇華させることで、塗膜安定化工程とマスキング除去工程を同時に実施できる。
【００６９】
また、機械的な剥ぎ取りは、例えば屈曲板３（非導電性板）に洗浄水を供給しながら、回転するブラシを接触させてマスキングを機械的に除去して洗い出す。ブラシは、印刷層に傷を付けないように、硬度、押付力、回転数などを設定することが好ましい。これに限られず、フィルム状のマスキングであれば、手作業や機械を使用して剥がしてもよい。
【００７０】
なお、マスキング除去後の表面の品質を考慮すると、マスキングを溶剤中に溶出させる方法が望ましい。また、マスキング除去後、水洗浄、溶媒洗浄、プラズマ洗浄、コロナ洗浄、超音波洗浄などにより洗浄してもよい。
【００７１】
［変形例］
なお、本発明は上記実施形態にのみ限定されるものではなく、本発明の要旨を逸脱しない範囲内で種々の改良ならびに設計の変更等が可能であり、その他、本発明の実施の際の具体的な手順、及び構造等は本発明の目的を達成できる範囲で他の構造等としてもよい。
例えば、屈曲板（非導電性板）には以下のような工程・処理がされていてもよい。
【００７２】
（研削・研磨加工工程）
平板状の非導電性板や成形後に得られた屈曲部を有する屈曲板３（非導電性板）など対象物の少なくとも一方の主面に対して、研削加工や研磨加工を実施してもよい。
研削・研磨加工工程では、回転研磨ツールの研削・研磨加工部を被研削・研磨面に一定圧力で接触させて、一定速度で移動させる。一定圧力、一定速度の条件で研削・研磨を行うことにより、一定の研削・研磨レートで被研削・研磨面を均一に研削・研磨できる。
【００７３】
回転研磨ツールの研削・研磨加工部の接触時の圧力としては、経済性及び制御性等の点で１〜１，０００，０００Ｐａが好ましい。速度は、経済性及び制御性等の点で１〜１０，０００ｍｍ／ｍｉｎが好ましい。移動量は屈曲板３（非導電性板）の形状などに応じて適宜決められる。回転研磨ツールは、その研削・研磨加工部が研磨可能な回転体であれば特に限定されないが、ツールチャッキング部を有するスピンドル又はリューターに研磨ツールを装着させる方式等が挙げられる。回転研磨ツールの材質としては、少なくともその研削・研磨加工部がセリウムパッド、ゴム砥石、フェルトバフ、ポリウレタン等、被加工物を加工除去でき、且つヤング率が好ましくは７ＧＰａ以下、更に好ましくは５ＧＰａ以下のものであれば種類は限定されない。回転研磨ツールの材質がヤング率７ＧＰａ以下であると、圧力により研削・研磨加工部が対象物の形状に沿うように変形され、底面及び側面を上述した所定の表面粗さに加工できる。回転研磨ツールの研削・研磨加工部の形状は円又はドーナツ型の平盤、円柱型、砲弾型、ディスク型、たる型等が挙げられる。
【００７４】
被加工物に回転研磨ツールの研削・研磨加工部を接触させて研磨を行う場合、研磨砥粒スラリーを介在させることが好ましい。この場合、研磨砥粒としてはシリカ、セリア、アランダム、ホワイトアランダム（ＷＡ）、エメリー、ジルコニア、ＳｉＣ、ダイヤモンド、チタニア、ゲルマニア等が挙げられ、その粒度は１０ｎｍ〜１０μｍが好ましい。
【００７５】
回転研磨ツールの相対移動速度は、上述の通り、１〜１０，０００ｍｍ／ｍｉｎの範囲で選定できる。回転研磨ツールの研削・研磨加工部の回転数は１００〜１０，０００ｒｐｍが好ましい。回転数が小さいと加工レートが小さく、所望の表面粗さにするのに時間がかかりすぎる。回転数が大きいと加工レートが大きくツールの磨耗が激しくなり、研磨の制御が難しくなる場合がある。
【００７６】
なお、被加工物の形状に沿うように回転研磨ツールと被加工物とを相対的に移動させ研削・研磨加工してもよい。移動させる方式は移動量、方向、速度を一定に制御できる方式であればいかなるものでもよい。例えば、多軸ロボット等を用いる方式等が挙げられる。
【００７７】
（端面加工工程）
また屈曲板３（非導電性板）の端面は、面取加工などの処理がなされていてもよい。屈曲板３（非導電性板）がガラスの場合、機械的な研削により一般的にＲ面取、Ｃ面取と呼ばれる加工を行うのが好ましいが、エッチングなどで加工を行ってもよく、特に限定されない。また平板状のガラスを予め端面加工してから成形工程を経て屈曲部を有する屈曲板３（非導電性板）としてもよい。
【００７８】
（化学強化工程）
屈曲板３（非導電性板）がガラスの場合、図１０（ｂ）に示すように、化学強化により表面に圧縮応力層６を形成し、強度及び耐擦傷性を高めることができる。化学強化は、ガラス転移点以下の温度でイオン交換によりガラス表面のイオン半径が小さなアルカリ金属イオン（典型的には、Ｌｉイオン、Ｎａイオン）を、イオン半径のより大きなアルカリ金属イオン（典型的には、Ｌｉイオンに対してはＮａイオン、Ｎａイオンに対してはＫイオン）に交換することで、ガラス表面に圧縮応力層６を形成する処理である。化学強化処理は従来公知の方法によって実施でき、一般的には硝酸カリウム溶融塩にガラスを浸漬する。この溶融塩に炭酸カリウムを〜１０質量％入れて使用してもよい。これによりガラスの表層のクラックなどを除去でき高強度のガラスを得ることができる。他に硝酸ナトリウムなどを混合した硝酸カリウム混合塩を使用してもよく、硝酸カリウム溶融塩中に水蒸気や炭酸ガスなどを吹き込んでもよい。化学強化時に硝酸カリウムに硝酸銀などの銀成分を混合することで、ガラスがイオン交換され銀イオンを表面に有し、抗菌性が付与される。
【００７９】
（表面処理工程）
印刷層付き板１の作製工程において必要に応じて各種表面処理層４を形成する工程を実施してもよい。表面処理層としては、防眩処理層４１、反射防止処理層４２、防汚処理層４３、防曇処理層などが挙げられ、これらを併用してもよい。第一の主面３ａ又は第二の主面３ｂのいずれの面でもよいが、図１０（ａ）及び（ｂ）に示すように、印刷層５を形成しない面（第二の主面３ｂ）に形成されることが好ましい。
【００８０】
［防眩処理層４１］
防眩処理層４１とは主に反射光を散乱させ、光源の映り込みによる反射光の眩しさを低減する効果をもたらす層のことである。防眩処理層４１は屈曲板３（非導電性板）自体の表面を加工して形成してもよく、別途堆積形成してもよい。防眩処理層４１の形成方法として、例えば、屈曲板３（非導電性板）の少なくとも一部に化学的あるいは物理的な方法で表面処理を施し、所望の表面粗さの凹凸形状を形成する方法を使用できる。また、形成方法として、屈曲板３（非導電性板）の少なくとも一部に処理液を塗布あるいは噴霧して、板上に凹凸構造を形成してもよい。
さらに熱的な方法により屈曲板３（非導電性板）の少なくとも一部に凹凸構造を形成してもよい。
【００８１】
化学的方法による凹凸構造形成方法として、具体的には、フロスト処理を施す方法が挙げられる。フロスト処理は、例えば、フッ化水素とフッ化アンモニウムの混合溶液に、被処理体である板ガラスを浸漬してエッチングする。
【００８２】
物理的方法による凹凸構造形成方法として、例えば、結晶質二酸化ケイ素粉、炭化ケイ素粉等を加圧空気で屈曲板３（非導電性板）の少なくとも一方の主面に吹きつけるいわゆるサンドブラスト処理や、結晶質二酸化ケイ素粉、炭化ケイ素粉等を付着させたブラシを水で湿らせて、これを用いて板の少なくとも一方の主面を研磨する方法等で行われる。
なかでも、屈曲板３（非導電性板）がガラスの場合、化学的方法であるフロスト処理は、被処理体表面にマイクロクラックを生じ難く、強度の低下が生じ難いため、好ましく利用できる。
【００８３】
さらに、凹凸構造形成方法を施した屈曲板３（非導電性板）の防眩処理層４１の表面形状を整えるためのエッチング処理を行うことが好ましい。エッチング処理としては、例えば、ガラスを、フッ化水素の水溶液であるエッチング溶液に浸漬して、化学的にエッチングする方法を使用できる。エッチング溶液には、フッ化水素以外にも、塩酸、硝酸、クエン酸などの酸が含有されていてもよい。エッチング溶液にこれらの酸を含有させることで、ガラスに含有されるＮａイオン、Ｋイオン等の陽イオン成分とフッ化水素との反応による析出物の局所的な発生を抑制できるほか、エッチングを処理面内で均一に進行させることができる。
【００８４】
エッチング処理を行う場合、エッチング溶液の濃度やエッチング溶液へのガラスの浸漬時間等を調節することでエッチング量を調節し、これによりガラスの防眩処理層４１の凹凸構造を形成させ所望の表面粗さに調整できる。また、凹凸構造の形成をサンドブラスト処理等の物理的表面処理で行った場合、クラックが生じることがあるが、エッチング処理によってこのようなクラックを除去できる。また、エッチング処理によって、凹凸構造形成したガラスのギラツキを抑えられる。
【００８５】
凹凸構造形成用の処理液を塗布する方法として、公知のウェットコート法（スプレーコート法、静電塗装法、スピンコート法、ディップコート法、ダイコート法、カーテンコート法、スクリーンコート法、インクジェット法、フローコート法、グラビアコート法、バーコート法、フレキソコート法、スリットコート法、ロールコート法）等を使用できる。
【００８６】
中でもスプレーコート法や静電塗装法は凹凸構造を形成する優れた方法として挙げられる。処理液を用いてスプレー装置により屈曲板３（非導電性板）を処理することで凹凸構造を形成でき、防眩処理層４１を形成できる。これらの方法によれば、マスキングの使用により屈曲板３（非導電性板）上の所望の部位に凹凸構造を付与できる。さらに、広い範囲で凹凸構造の表面粗さなどを変更できる。これは処理液の塗布量、材料構成を自由に変えることで要求特性を得るのに必要な凹凸形状を比較的に容易に形成できるためである。屈曲板３（非導電性板）の場合には、特に静電塗装法がより好ましく、平坦部も屈曲部も均質な防眩処理層を４１形成でき、美観が向上する。
【００８７】
屈曲板３（非導電性板）のうち、印刷層５を形成した領域の反対面においては、印刷層５を形成しない領域に比べ凹凸構造の小さな防眩処理層４１を形成することがあってもよく、防眩処理層４１を付与しないことがあってもよい。一般的に印刷層５は、所望の色味が得られるような印刷材料を選択して、屈曲板３（非導電性板）の一方の面に形成される。他方の面のうち印刷層５が形成された領域に対応する領域に防眩処理層４１を形成した場合、使用者が印刷層５を視認すると、防眩処理層４１により所望の色味や外観とずれてしまうことがある。そこで、他方の面のうち印刷層５が形成された領域に対応する領域は、弱い防眩性とすることで上記の課題を解決できる。
【００８８】
静電塗装法による防眩処理層４１は、シリカ前駆体および粒子の少なくとも一方と、液状媒体とを含有し、必要に応じシリカ前駆体および粒子以外の他の成分を含む組成物の塗膜を焼成して得られたものが好ましい。組成物がシリカ前駆体を含む場合、防眩処理層４１のマトリックスは、シリカ前駆体に由来するシリカを主成分とするマトリックスを含む。防眩処理層４１は粒子から構成されてもよい。防眩処理層４１はマトリックス中に粒子が分散したものであってもよい。組成物は液状媒体として沸点１５０℃以下の液状媒体を含むことが好ましい。また、沸点１５０℃以下の液状媒体の含有量は、液状媒体の全量に対して８６質量％以上であることが好ましい。
【００８９】
防眩処理層４１における６０゜鏡面光沢度は、１５％以上１４０％以下が好ましく、４０％以上１３０％以下がより好ましい。防眩処理層４１における６０゜鏡面光沢度は、防眩効果の指標であり、６０゜鏡面光沢度が１４０％以下であれば、防眩効果が充分に発揮される。
防眩処理層４１表面の算術平均粗さＲａは、０．０３μｍ以上が好ましく、０．０５〜０．７μｍがより好ましく、０．０７〜０．５μｍがさらに好ましい。Ｒａが下限値以上であれば、防眩効果が充分に発揮される。Ｒａが上限値以下であれば、画像のコントラストの低下が充分に抑えられる。
防眩処理層４１表面の最大高さ粗さＲｚは０．２〜５μｍが好ましく、０．３〜４．５μｍがより好ましく、０．５〜４μｍがさらに好ましい。Ｒｚが下限値以上であれば防眩効果が充分に発揮され、Ｒｚが上限値以下であれば画像のコントラストの低下が抑制できる。
【００９０】
防眩処理層４１表面は他に例えば、二乗平均平方根粗さＲｑがざらつきと指すべり性の観点から０．０３〜５μｍが好ましい。最大断面高さ粗さＲｔがざらつきと指すべり性の観点から０．０５〜５μｍが好ましい。最大山高さ粗さＲｐがざらつきと指すべり性の観点から０．０３〜５μｍが好ましい。最大谷深さ粗さＲｖがざらつきと指すべり性の観点から０．０３〜５μｍが好ましい。平均長さ粗さＲｓｍがざらつきと指すべり性の観点から０．０３〜１０μｍが好ましい。クルトシス粗さＲｋｕが触感の観点で１〜３が好ましい。スキューネス粗さＲｓｋが視認性、触感などの均一性の観点から−１〜１が好ましい。これらは粗さ曲線Ｒを元にした粗さであるが、これに相関したうねりＷや断面曲線Ｐで規定してもよく、特に制限はない。
【００９１】
印刷層付き板１のうち、屈曲板３（非導電性板）の平坦部７の印刷層５の無い部位（以降、無印刷層部）におけるヘイズは、０．１〜５０％が好ましく、０．１〜３０％がより好ましく、０．１〜２０％がさらに好ましい。ヘイズが０．１％以上であれば、防眩効果が発揮される。ヘイズが５０％以下であれば、印刷層付き板１を保護板や各種フィルタとして表示装置本体の視認側に設けた場合に、画像のコントラストの低下が充分に抑えられる。
【００９２】
屈曲部９の無印刷層部におけるヘイズは、０．１〜５０％が好ましく、０．１〜３０％がより好ましく、０．１〜２０％がさらに好ましい。ヘイズが０．１％以上であれば、防眩効果が発揮される。ヘイズが５０％以下であれば、印刷層付き板１を保護板や各種フィルタとして表示装置本体の視認側に設けた場合に、画像のコントラストの低下が充分に抑えられる。
【００９３】
印刷層付き板１が図１（ａ）に示されるような平坦部７と屈曲部９を有する屈曲板３の場合には、無印刷層部における反射像拡散性指標値Ｒｒの比（屈曲部９の無印刷層部における反射像拡散性指標値Ｒｒ／平坦部７と屈曲部９のそれぞれの無印刷層部における反射像拡散性指標値Ｒｒの和）が０．３〜０．８であることが好ましい。この範囲であれば、使用者側から印刷層付き板１を視認した際に、均質な防眩処理がされているように視認でき、美観性に優れる。また防眩処理層４１の凹凸によるタッチ感も損なわない。反射像拡散性指標値Ｒｒの比は０．４〜０．７が好ましく、０．４〜０．６がより好ましい。高ヘイズな防眩処理層の場合には光の散乱により白味が強くなり陰影が付きやすく目視による外観の均一性に影響がでる。反射像拡散性指標値Ｒｒの比が前記の範囲であれば目視での外観均一性が陰影により影響を受けにくく優れた外観となる。
【００９４】
無印刷層部は、ヘイズの面内の標準偏差が０〜１０％であることが好ましく、０〜６％がより好ましい。この範囲であれば使用者側から印刷層付き板１を視認した際に、均質な防眩処理層４１であると視認され美観性に優れる。また防眩層の凹凸によるタッチ感も損なわない。
無印刷層部は、ギラツキ指標値Ｓの面内の標準偏差が０〜１０％であることが好ましく、０〜６％がより好ましい。この範囲であれば表示画面を違和感なく視認できる。
無印刷層部は、解像度指標値Ｔの面内の標準偏差が０〜１０％であることが好ましく、０〜６％がより好ましい。この範囲であれば表示画面を違和感なく視認できる。
無印刷層部は、６０°鏡面光沢度の面内の標準偏差が０〜２０％であることが好ましく、０〜１５％が好ましい。この範囲では光沢の違和感なく表示画面を視認できる。
【００９５】
［反射防止処理層４２］
反射防止処理層４２とは反射率低減の効果をもたらし、光の映り込みによる眩しさを低減するほか、表示装置に使用した場合には、表示装置からの光の透過率を向上でき、表示装置の視認性を向上できる層のことである。
反射防止処理層４２が反射防止膜である場合、第一の主面３ａまたは第二の主面３ｂに形成されることが好ましいが制限は無い。反射防止膜の構成としては光の反射を抑制できれば限定されず、例えば、波長５５０ｎｍでの屈折率が１．９以上の高屈折率層と屈折率が１．６以下の低屈折率層とを積層した構成、もしくは膜マトリックス中に中空粒子や空孔を混在させた波長５５０ｎｍでの屈折率が１．２〜１．４の層を含む構成が採用できる。
【００９６】
反射防止膜における高屈折率層と低屈折率層との膜構成はそれぞれ１層ずつを含む形態であってもよいが、それぞれ２層以上を含む構成であってもよい。高屈折率層と低屈折率層とをそれぞれ２層以上含む場合には、高屈折率層と低屈折率層とを交互に積層した形態であることが好ましい。また、低屈折率層１層のみ、具体的には膜中に空孔部もしくは中空粒子を含む、もしくはマトリックスの波長５５０ｎｍでの屈折率が１．４以下もしくはこれらを任意に組み合わせた１層、でも構わない。
【００９７】
反射防止性を高めるためには、反射防止膜は複数の層が積層された積層体が好ましく、積層数が多い程、より広い波長範囲で、より低反射性を発現する膜構成の光学設計ができる。例えば、積層体は全体で２層以上８層以下が好ましく、２層以上６層以下が反射率低減効果および量産性の観点からより好ましい。ここでの積層体は高屈折率層、低屈折率層各々の層数を合計したものが上記範囲であることが好ましい。
【００９８】
高屈折率層、低屈折率層の材料は特に限定されず、要求される反射防止性の程度や生産性等を考慮して適宜選択できる。高屈折率層を構成する材料としては、例えば酸化ニオブ（Ｎｂ２Ｏ５）、酸化チタン（ＴｉＯ２）、酸化ジルコニウム（ＺｒＯ２）、酸化タンタル（Ｔａ２Ｏ５）、窒化ケイ素（ＳｉＮ）から選択された１種以上を好ましく使用できる。低屈折率層を構成する材料としては、酸化ケイ素（ＳｉＯ２）、ＳｉとＳｎとの混合酸化物を含む材料、ＳｉとＺｒとの混合酸化物を含む材料、ＳｉとＡｌとの混合酸化物を含む材料から選択された１種以上を好ましく使用できる。
【００９９】
生産性や、屈折率の観点から、高屈折率層が酸化ニオブ、酸化タンタル、窒化ケイ素から選択される１種からなり、低屈折率層が酸化ケイ素からなる層である構成が好ましい。
【０１００】
反射防止膜を形成する方法としては、屈曲板３（非導電性板）上またはその他表面処理層上に、スピンコート法、ディップコート法、キャスト法、スリットコート法、スプレーコート法、静電噴霧堆積法（ＥＳＤ法）等により膜形成材料を塗布した後必要に応じて加熱処理する方法、または密着層の表面に化学的気相蒸着法（ＣＶＤ法）、スパッタリング法やＰＬＤ法のような物理的気相蒸着法（ＰＶＤ法）等により形成する方法が挙げられる。
【０１０１】
屈曲板３（非導電性板）のうち、印刷層５を形成した領域の反対面においては、反射防止処理層４２を付与しないことがあってもよい。一般的に印刷層５は、所望の色味が得られるような印刷材料を選択して、屈曲板３（非導電性板）の一方の面に形成される。他方の面のうち印刷層５が形成された領域に対応する領域に反射防止処理層４２を形成した場合、使用者が印刷層５を視認すると、反射防止処理層４２による干渉色などで所望の色味や外観とずれてしまうことがある。これにより外観を損ねてしまうことがあるため、上記の通り反射防止層を形成しないことがあってもよい。
【０１０２】
［防汚処理層４３］
防汚処理層４３とは表面への有機物、無機物の付着を抑制する層、または、表面に有機物、無機物が付着した場合においても、ふき取り等のクリーニングにより付着物が容易に除去できる効果をもたらす層のことである。
防汚処理層４３が防汚膜として形成される場合、第一の主面３ａと第二の主面３ｂ上またはその他表面処理層上に形成されることが好ましい。防汚処理層４３としては、得られる印刷層付き板１に防汚性を付与できれば限定されない。中でも含フッ素有機ケイ素化合物を加水分解縮合反応により得られる含フッ素有機ケイ素化合物被膜からなることが好ましい。
【０１０３】
防汚処理層４３の厚さは、特に制限されず、防汚処理層が含フッ素有機ケイ素化合物被膜からなる場合、膜厚で２〜２０ｎｍが好ましく、２〜１５ｎｍがより好ましく、２〜１０ｎｍがさらに好ましい。膜厚が２ｎｍ以上であれば、防汚処理層４３によって均一に覆われた状態となり、優れた耐擦傷性を有する。また、膜厚が２０ｎｍ以下であれば、防汚処理層４３が形成された状態での印刷層付き板１のヘイズ値等の光学特性が良好である。
【０１０４】
含フッ素有機ケイ素化合物被膜を形成する方法としては、パーフルオロアルキル基；パーフルオロ（ポリオキシアルキレン）鎖を含むフルオロアルキル基等のフルオロアルキル基を有するシランカップリング剤の組成物を、防眩処理層４１上またはその他表面処理層上に形成された密着層の表面に、スピンコート法、ディップコート法、キャスト法、スリットコート法、スプレーコート法等により塗布した後必要に応じて加熱処理する方法、または含フッ素有機ケイ素化合物を密着層の表面に気相蒸着させた後必要に応じて加熱処理する真空蒸着法等が挙げられ、被膜形成の手法は問わない。
【０１０５】
被膜形成用組成物は、含フッ素加水分解性ケイ素化合物を含有する組成物であって、被膜形成が可能な組成物であれば、特に制限されない。被膜形成用組成物は含フッ素加水分解性ケイ素化合物以外の任意成分を含有してもよく、含フッ素加水分解性ケイ素化合物のみで構成されてもよい。任意成分としては、本発明の効果を阻害しない範囲で用いられる、フッ素原子を有しない加水分解性ケイ素化合物（以下「非フッ素水分解性ケイ素化合物」という。）、触媒等が挙げられる。
【０１０６】
なお、含フッ素加水分解性ケイ素化合物、および、任意に非フッ素加水分解性ケイ素化合物を被膜形成用組成物に配合するにあたって、各化合物はそのままの状態で配合されてもよく、その部分加水分解縮合物として配合されてもよい。また、該化合物とその部分加水分解縮合物の混合物として被膜形成用組成物に配合されてもよい。
【０１０７】
また、２種以上の加水分解性ケイ素化合物を組み合わせて用いる場合には、各化合物はそのままの状態で被膜形成用組成物に配合されてもよく、それぞれが部分加水分解縮合物として配合されてもよく、さらには２種以上の化合物の部分加水分解共縮合物として配合されてもよい。また、これらの化合物、部分加水分解縮合物、部分加水分解共縮合物の混合物であってもよい。ただし、真空蒸着などで成膜する場合、使用する部分加水分解縮合物、部分加水分解共縮合物は、真空蒸着が可能な程度の重合度のものとする。以下、加水分解性ケイ素化合物の用語は、化合物自体に加えてこのような部分加水分解縮合物及び部分加水分解共縮合物を含む意味で用いられる。
【０１０８】
本発明の含フッ素有機ケイ素化合物被膜の形成に用いる含フッ素加水分解性ケイ素化合物は、得られる含フッ素有機ケイ素化合物被膜が、撥水性、撥油性等の防汚性を有するものであれば特に限定されない。
具体的には、パーフルオロポリエーテル基、パーフルオロアルキレン基およびパーフルオロアルキル基からなる群から選ばれる１つ以上の基を有する含フッ素加水分解性ケイ素化合物が挙げられる。これらの基は加水分解性シリル基のケイ素原子に連結基を介してまたは直接結合する含フッ素有機基として存在する。
【０１０９】
パーフルオロポリエーテル基、パーフルオロアルキレン基およびパーフルオロアルキル基からなる群から選ばれる１つ以上の基を有する市販のフッ素含有有機ケイ素化合物（含フッ素加水分解性ケイ素化合物）として、ＫＹ−１８５（商品名、信越化学工業社製）、ＫＹ−１９５（商品名、信越化学工業社製）、Ａｆｌｕｉｄ（登録商標）Ｓ−５５０(商品名、旭硝子社製)、オプツ−ル（登録商標）ＤＳＸ（商品名、ダイキン工業社製）などが好ましく使用できる。
【０１１０】
このような含フッ素加水分解性ケイ素化合物を含む被膜形成用組成物を密着層表面に付着させ反応させて成膜することで、含フッ素有機ケイ素化合物被膜が得られる。反応を促進させるために、成膜後に、必要に応じて加熱処理や加湿処理を行ってもよい。なお、具体的な成膜方法、反応条件については従来公知の方法、条件等が適用できる。
【０１１１】
防汚処理層４３を形成した最表面の静止摩擦係数は１以下が好ましく、０．９以下がより好ましく、０．８以下がさらに好ましい。静止摩擦係数が１以下であれば、人間の指が印刷層付き板１の最表面に触れる際に指滑り性がよい。また、第１面の屈曲部の動摩擦係数は０．０２以下が好ましく、０．０１５以下がより好ましく、０．０１以下がさらに好ましい。動摩擦係数が０．０２以下であれば、人間の指が第１面の屈曲部に触れる際に指滑り性がよい。
【０１１２】
なお、静止摩擦係数及び動摩擦係数は、例えば次のように測定できる。トリニティーラボ社製触角評価測定機ＴＬ２０１Ｔｓにおいて、印刷層付き板１の測定したい部位に、同社製疑似指接触子を、荷重３０ｇをかけた状態で置く。これを１０ｍｍ／秒の速度で、印刷層付き板１の上を移動させ、静止摩擦係数と動摩擦係数を測定する。前記接触子が静止状態から動き始めた際の摩擦係数を静止摩擦係数、前記接触子が移動している際の摩擦係数を動摩擦係数と定義する。
【０１１３】
［その他表面処理層４４］
印刷層付き板１は少なくとも一部にその他表面処理層を有するものであってもよい。
その他表面処理層としては、アンダーコート層、密着改善層、保護層、防曇処理層、導電層等が挙げられる。アンダーコート層は、アルカリバリア層やワイドバンドの低屈折率層、高屈折率層としての機能を有する。他に屈曲板３（非導電性板）の第一の主面３ａに防曇処理層などの機能処理層の形成、機能付与処理等がなされていてもよい。
【０１１４】
前記工程の順序は特に限定されない。前記工程のうち成形工程以外の工程を省略してもよく、他の工程を追加してもよい。
屈曲板３（非導電性板）としてガラスを用いる場合、印刷層５は成形後の未強化の屈曲板３（非導電性板）に形成してもよく、成形後に強化処理した屈曲板３（非導電性板）に形成してもよい。
前者の場合、成形後の未強化の屈曲板３（非導電性板）に印刷層５を形成してから強化処理を行ってもよい。また印刷層５を形成していない屈曲板３（非導電性板）の主面の研磨加工および端面加工、穴あけ加工を行ってもよい。イオン交換により化学強化を施したガラスには、その表面に欠陥が発生することや、最大で１μｍ程度の微細な凹凸が残留することがある。さらに、屈曲板３（非導電性板）に力が作用する場合、前述の欠陥や微細な凹凸が存在する箇所に応力が集中し、理論強度よりも小さな力でも割れることがある。そのため、化学強化後の屈曲板３（非導電性板）に存在する、欠陥及び微細な凹凸を有する層（欠陥層）を研磨により除去してもよい。研磨の方法としては前述の方法を使用できる。なお、欠陥が存在する場合の欠陥層の厚さは、化学強化の条件にもよるが、通常、０．０１〜０．５μｍである。
【０１１５】
防眩処理層形成工程後に化学強化工程を行う場合、化学強化時の加熱をガラスの化学強化だけでなく形成した防眩処理層４１の加熱としても利用できる。これにより防眩処理層４１の縮重合や焼結が促進でき、耐摩耗性や耐候性等に加えて高強度の膜が得られる。この化学強化工程において防眩処理層４１を加熱する場合、防眩処理層４１を形成した板を強化塩に浸漬すると大気中で加熱する以上の高強度化の効果がある。高強度化の機構の詳細については明らかではないが、化学強化により、膜中にカリウム等のイオンが侵入し膜自体にも応力が入ることや、強化塩が弱アルカリ性のため防眩膜の縮重合を促進させるためと考えられる。
後者の場合、前者の順序で屈曲板３（非導電性板）を処理する際に生じる印刷層５中の欠点や、印刷層５の存在による強化工程での屈曲板３（非導電性板）の反りの発生といった課題が無く、高い生産性が得られる。前者と同様に印刷層５処理前に屈曲板３（非導電性板）の研磨加工や端面加工を行ってもよい。
【０１１６】
［作用効果］
以上説明した本発明の印刷層付き板１の製造方法にあっては、静電気力を利用して塗布液を噴霧することにより印刷層を形成することができる。これにより屈曲板３（非導電性板）の屈曲部、平坦部問わず面内均一な印刷層を形成でき、大面積の屈曲板３（非導電性板）にも均一印刷ができる。
【０１１７】
本発明の印刷層付き板１の製造方法にあっては、静電塗装ガンを使用してよく、塗布パターンの大きさ（たとえば、幅）が大きい。例えば、印刷層の形成に従来汎用されている２流体スプレーノズルを用いたスプレー法では、塗布パターンの幅が最大で７ｍｍ程度である。これに対し、静電塗装ガンを用いた場合は、塗布パターンの幅を例えば３５０ｍｍにできる。また、複数の静電塗装ガンを使用することで大面積の屈曲板３（非導電性板）に効率的に均一成膜できるようになる。さらに連続プロセス化も容易となり、効率的に印刷層付き板１を作製できる。また、静電塗装ガンから噴霧された塗布液の液滴は、マイナス電荷を帯び、接地された屈曲板３（非導電性板）に向かって静電引力によって引き寄せられる。そのため、帯電させずに噴霧する場合に比べて、屈曲板３（非導電性板）上に効率よく付着する。
そのため、本発明の印刷層付き板１の製造方法にあっては、任意の色味、光透過性などの印刷層を形成するに際して必要な塗布回数や塗布液の塗布量を低減できる。
【０１１８】
また、本発明の印刷層付き板１の製造方法により得られる印刷層付き板１の隠蔽性能と、２流体スプレーノズルを用いて形成される印刷層付き板１の隠蔽性能とを比較すると、本発明の印刷層付き板１の製造方法により得られるものの方が、外光やバックライト照射において視認できるムラを抑制でき、遮光性能が高くなる。
これは、塗布液の堆積状況の違いによるものと考えられる。本発明者らの検討によれば、スプレー法では液滴が板上にたたきつけられ、塗布液の板への着弾時に液滴が王冠状になる。これとともに液状媒体が揮発して王冠状の凹凸が形成される。他方、静電塗装ガンを用いる場合、液滴は比較的緩やかに板上に落下するため、板への着弾時に液滴がドーム状になる。これとともに液状媒体が揮発してドーム状の凸部が形成される。このような形状の違いが隠蔽性能に影響していると考えられる。特に屈曲板３（非導電性板）が平坦部７と屈曲部９とを有する場合でも、静電塗装法によれば静電力により液滴が均一に着弾でき均質かつ均一な印刷層を作製できる。静電塗装法は屈曲部への印刷に優れており、平坦部は別の印刷方法を使用するといった組み合わせでもよい。例えば、平坦部はスクリーン印刷法を、屈曲部は静電塗装法を使用することで、タクトタイムの短縮化が期待できる。
【０１１９】
＜用途＞
本発明の印刷層付き板１の用途としては、特に限定されない。具体例としては、車両用部品（ヘッドライトカバー、サイドミラー、フロント透明基板、サイド透明基板、リア透明基板、インスツルメントパネル表面、キー、ホイール等。）、メータ、建築窓、ショーウインドウ、建築用内装部材、建築用外装部材、ディスプレイ（ノート型パソコン、モニタ、ＬＣＤ、ＰＤＰ、ＥＬＤ、ＣＲＴ、ＰＤＡ等）、ＬＣＤカラーフィルタ、タッチパネル用基板、ピックアップレンズ、光学レンズ、眼鏡レンズ、カメラ部品、ビデオ部品、ＣＣＤ用カバー基板、光ファイバ端面、プロジェクタ部品、複写機部品、太陽電池用透明基板（カバーガラス等。）、携帯電話窓、バックライトユニット部品（導光板、冷陰極管等。）、バックライトユニット部品液晶輝度向上フィルム（プリズム、半透過フィルム等。）、液晶輝度向上フィルム、有機ＥＬ発光素子部品、無機ＥＬ発光素子部品、蛍光体発光素子部品、光学フィルタ、光学部品の端面、照明ランプ、照明器具のカバー、増幅レーザ光源、反射防止フィルム、偏光フィルム、農業用フィルム等が挙げられる。
【０１２０】
本発明の印刷層付き板１の用途として、特に、輸送機用内装部材に適している。光を透過させてその形状を視認させるようなデザインであれば、屈曲板３（非導電性板）のうち、光を透過させたくない部位に本発明の高い隠蔽性を備える印刷層を形成することで、高いコントラストが得られ、デザインとしての視認性を高められる。また、印刷層付き板１の印刷層を形成していない領域（無印刷層領域、という）に液晶パネルなどの表示装置やセンサーを配置した際、表示装置やセンサーに使用するバックライトの光が印刷層から漏えいしにくい。これにより例えば、運転者が表示装置やセンサーを操作する際に、瞬時の判断がしやすくなる。自動車などの輸送機内では、明暗が常に変化するため、本発明の印刷層付き板１は特に適している。輸送機用内装部材として、ダッシュボード（インストルメントパネル、ヘッドアップディスプレイ（ＨＵＤ）、センターコンソール）や非開口部内装部材（ドア、座席、床、天井、ハンドル）に、本発明の印刷層付き板１を使用することが適している。
【０１２１】
＜表示装置＞
本発明の表示装置は、画像を表示する表示パネルと、表示パネルの視認側に設けられた本発明の印刷層付き板とを具備する。特に車載用表示装置に使用される印刷層付き板では、複曲や凹凸部を備えた形状といった複雑かつ曲げの深い形状であり、本製造方法は特に適している。
【０１２２】
表示パネルとしては、液晶パネル、有機ＥＬ（エレクトロルミネッセンス）パネル、プラズマディスプレイパネル等が挙げられる。
印刷層付き板は、表示パネルの保護板として、表示パネルに一体に設けられてもよく、各種フィルタとして表示パネルの視認側に配置されてもよい。
【０１２３】
以上説明した表示装置にあっては、優れた隠蔽性能及び外観を有する本発明の印刷層付き板が表示パネルの視認側に設けられているため、視認性が良好である。
【産業上の利用可能性】
【０１２４】
本発明によれば、美観性に優れ均一な外観を有し優れた隠蔽性能を有する印刷層付き板、美観性に優れ均一な外観を有し優れた隠蔽性能を有する印刷層付き板を製造できる製造方法、およびこの印刷層付き板を備える表示装置を提供できる。
【符号の説明】
【０１２５】
１  印刷層付き板
３  屈曲板（非導電性板）
３ａ  第一の主面
３ｂ  第二の主面
３ｃ  端面
４  表面処理層
５  印刷層
６  圧縮応力層
７  平坦部
９  屈曲部
１０  静電塗装装置
１１  コーティングブース
１２  チェーンコンベア
１３  高電圧ケーブル
１４  塗布液の供給ライン
１５  塗布液の回収ライン
１６ａ、１６ｂ  エアの供給ライン
１７  静電塗装ガン
１８  高電圧発生装置
１９  排気ダクト
２０  排気ボックス
２１  導電性台座（導電性基材）
【図１】
2017213881.tif 000003
【図２】
2017213881.tif 000004
【図３】
2017213881.tif 000005
【図４】
2017213881.tif 000006
【図５】
2017213881.tif 000007
【図６】
2017213881.tif 000008
【図７】
2017213881.tif 000009
【図８】
2017213881.tif 000010
【図９】
2017213881.tif 000011
【図１０】
2017213881.tif 000012